(57)【要約】【課題】粉末固着積層法で形成され、大型の鋳物に適用可能かつ、高精度な鋳物を鋳造可能な鋳物の製造方法、中子の製造方法及び中子造形型を提供する。【解決手段】本発明を適用した鋳物の製造方法の一例である鋳物の製造方法では、主型２、中子造形型２００及び中子２０１を用いて鋳物の製造を行うものである。主型２は上型２０２及び下型２０３で構成されている。中子造形型２００は、上部中子型２０５及び下部中子型２０６で構成されている。上部中子型２０５及び下部中子型２０６は、それぞれ粉末固着積層法により造形された複数の部分中子型を組み合わせて形成される。上部中子型２０５は、主型２を構成する上型２０２と同一形状である上型相当部２１２を有している。また、上部中子型２０５は、上型相当部２１２のキャビティ面に相当する位置２１３に上部鋳物相当部２１４を有している。【選択図】図２
2017131936.tif 000002
【特許請求の範囲】
【請求項１】
隣接する部材と嵌合可能な主型用部分型を組み合わせた主型と、
隣接する部材と嵌合可能な中子造形型用部分型を組み合わせて形成されると共に、前記主型と同一形状である主型相当部と、該主型相当部の前記主型のキャビティ部に相当する領域に位置し、鋳物と同一の肉厚に形成された鋳物相当部とを有する中子造形型とを用いる鋳物の製造方法であって、
中子用の骨材と、低水分含量の粘結剤とを含む中子造形用材料を前記中子造形型に入れて中子を造形する第１の工程と、
該第１の工程で造形された中子を前記主型に配置し、溶湯を流し入れて鋳物を形成する第２の工程とを備える
鋳物の製造方法。
【請求項２】
前記粘結剤はフラン樹脂またはアルカリフェノール樹脂である
請求項１に記載の鋳物の製造方法。
【請求項３】
前記粘結剤は同粘結剤の全量基準で水分含有量が０．２％以下である
請求項１または請求項２に記載の鋳物の製造方法。
【請求項４】
前記主型及び前記中子造形型は、粉末固着積層法で造形された
請求項１、請求項２または請求項３に記載の鋳物の製造方法。
【請求項５】
前記主型を構成する主型造形用材料は、
少なくとも、粒径が４５〜５３μｍの範囲内である酸化アルミニウムで構成された第１の粒子と、粒径が７５〜１０６μｍの範囲内である酸化アルミニウムで構成された第２の粒子とを含み、かつ、構成粒子の粒径の上限が前記第１の粒子の粒径の２倍以下である骨材と、
該骨材同士を結着させる粘結剤とを有する
請求項１、請求項２、請求項３または請求項４に記載の鋳物の製造方法。
【請求項６】
前記主型を構成する主型造形用材料は、
少なくとも、粒径が２０〜２５μｍの範囲内である酸化アルミニウムで構成された第１の粒子と、粒径が４５〜５３μｍの範囲内である酸化アルミニウムで構成された第２の粒子とを含み、かつ、構成粒子の粒径の上限が前記第１の粒子の粒径の２倍以下である骨材と、
該骨材同士を結着させる粘結剤とを有する
請求項１、請求項２、請求項３または請求項４に記載の鋳物の製造方法。
【請求項７】
前記主型は、
前記主型用部分型を組み合わせた主型本体と、
前記主型用部分型の溶湯と接触しない領域に、隣接する部材同士が所定の間隔を有して配置された柱状部材と、
隣接する前記柱状部材同士を連結する桟部材と、
前記柱状部材及び前記桟部材の交差箇所に位置し、同交差箇所を覆う補強部とを有し、
前記主型本体が有する２以上の主型用部分型のうち一の主型用部分型を構成する鋳物砂は、他の主型用部分型を構成する鋳物砂と、鋳物砂の種類、鋳物砂の粒径、鋳物砂に含有される粘結剤の含有量、または鋳物砂に含有される添加剤の含有量のうち少なくとも１つが異なる
請求項１、請求項２、請求項３、請求項４、請求項５または請求項６に記載の鋳物の製造方法。
【請求項８】
前記主型用部分型は、
隣接する部材と嵌合可能な第１の主型用部分型と、
溶湯と接触しない領域に隣接する部材同士が所定の間隔を有して配置された柱状部材と、隣接する前記柱状部材同士を連結する桟部材と、前記柱状部材及び前記桟部材の交差箇所に位置し、同交差箇所を覆う補強部とを有すると共に、隣接する部材と嵌合可能な第２の主型用部分型とで構成され、
前記第１の主型用部分型及び前記第２の主型用部分型は鋳物砂で構成されると共に、前記第１の主型用部分型は前記第２の主型用部分型と嵌合可能である
請求項１、請求項２、請求項３、請求項４、請求項５または請求項６に記載の鋳物の製造方法。
【請求項９】
前記第１の主型用部分型を構成する鋳物砂と前記第２の主型用部分型を構成する鋳物砂は、鋳物砂の種類、鋳物砂の粒径、鋳物砂に含有される粘結剤の含有量、または鋳物砂に含有される添加剤の含有量のうち少なくとも１つが異なる
請求項８に記載の鋳型の製造方法。
【請求項１０】
前記中子は、該中子本体の外周面から内側に向けて形成された湯道の少なくとも一部を構成して溶湯と接触し、かつ、高熱伝導性の冷し金造形用材料で形成された冷し金とを組み合わせて形成され、
前記冷し金造形用材料は、少なくとも粒径が１００μｍの炭化ケイ素と、アルミナセメントとを含む
請求項１、請求項２、請求項３、請求項４、請求項５、請求項６、請求項７、請求項８または請求項９に記載の鋳物の製造方法。
【請求項１１】
隣接する部材と嵌合可能な中子造形型用部分型を組み合わせて形成されると共に、主型と同一形状である主型相当部と、該主型相当部の前記主型のキャビティ部に相当する領域に位置し、鋳物と同一の肉厚に形成された鋳物相当部とを有する中子造形型に、中子用の骨材と、低水分含量の粘結剤とを含む中子造形用材料を入れて中子を造形する
中子の製造方法。
【請求項１２】
隣接する部材と嵌合可能な中子造形型用部分型を組み合わせた形状である共に、前記主型と同一形状である主型相当部と、該主型相当部の前記主型のキャビティ部に相当する領域に位置し、鋳物と同一の肉厚に形成された鋳物相当部とを有し、
中子用の骨材と、低水分含量の粘結剤とを含む中子造形用材料で構成された
中子造形型。
【発明の詳細な説明】
【技術分野】
【０００１】
本発明は、鋳物の製造方法、中子の製造方法及び中子造形型に関する。詳しくは、大型の鋳物に適用可能かつ、高精度な鋳物を鋳造可能な鋳物の製造方法、中子の製造方法及び中子造形型に係るものである。
【背景技術】
【０００２】
古くから金属材料を用いて大量生産を行う際に、鋳型を用いる鋳造による加工がなされてきた。鋳造は、鋳型の使用法、鋳型の種類、骨材の固定法等により複数の方法が存在する。
【０００３】
近年、三次元造形機の普及に伴い、この機器を用いた鋳型製造手法が注目されている。本手法では、鋳型砂と鋳型砂を結着させる粘結剤を混合した鋳型材料に、インクジェットヘッドで結合剤溶液をかけて一層ずつ積層、硬化させるものであり、粉末固着積層法と称されている。
【０００４】
粉末固着積層法では、鋳物の原型となる木型や金型を製造することなく、直接的に鋳型が製造できる点から、鋳物の製造期間の短縮化やコスト削減が期待できる。また、多種の形状の鋳物を少量生産する用途にも適している。
【０００５】
また、粉末固着積層法での鋳型の製造では、従来の木型を用いた鋳型の製造に比して、寸法精度の高い鋳型を形成することが可能である。また、木型等を鋳型から取り出す際に必要となる抜き勾配を形成する必要がなく、鋳型材料を低減することができるものとなっている。
【０００６】
ここで、粉末固着積層法でも従来の鋳造と同様に、鋳型の原料として骨材となる鋳物砂と粘結剤が使用される。粘結剤は鋳物砂同士を結着させ、水分や熱により硬化する性質を有するものである。鋳物砂及び粘結剤は、鋳物材料の注湯時にも安定的に鋳物の形状を形成しうる耐熱性を有する必要がある。
【０００７】
しかし、粉末固着積層法に使用される鋳型材料は、市販のものを含めて種類が限定されているのが現状で、鋳物の金属材料の融点温度に鋳型材料が対応できず欠陥が生じることがある。そこで、例えば、特許文献１では、融点が１，０００℃を超える高融点金属でも注湯可能な造形用材料が提案されている。
【０００８】
このように粉末固着積層法による鋳型の製造では、鋳型材料の改良により、注湯可能な金属の種類の多様化や、鋳物の品質を向上させようとする試みがなされている。
【０００９】
ここで、本発明の発明者は、粉末固着積層法を利用して、多種多様な鋳物の製造を可能とすべく検討を開始した。また、鋳型の製造に関して、主型だけでなく中子についても、粉末固着積層法を利用して所望の形状を造形することを併せて検討を進めるものとした。
【先行技術文献】
【特許文献】
【００１０】
【特許文献１】特開２０１０−１１０８０２号公報
【特許文献２】特開２０１４−０１８８３５号公報
【発明の概要】
【発明が解決しようとする課題】
【００１１】
しかしながら、従来の粉末固着積層法での鋳型の製造では、製造可能な造形物の大きさについて問題を有しており、鋳型の大きさは、使用する三次元造形機の最大造形サイズに依存するものとなっている。即ち、汎用性の高い機種では一般的に長さ２０ｃｍ程度の造形物が一度の積層造形において製造可能なサイズの限界となっている。
【００１２】
そのため、長さ１ｍ超の大型の鋳型については、一回の積層造形で製造することができなかった。また、約１ｍ四方の造形物を高精度に製造可能な機種は装置が非常に高額であり、製造現場で容易に導入できるものとはなっていない。
【００１３】
また、大型の鋳型を形成した際の形状安定性や鋳型の強度が不充分になるリスクが存在する。また、大型の鋳型で製造する鋳物の鋳肌面の平滑性等、鋳物の品質においても精度を担保する必要がある。
【００１４】
更に、発明者が検討したところ、市販されている三次元造形機向けの積層造形材用材料を使用して中子を製造すると、中子の強度が不充分となることが判明した。即ち、造形後の中子を主型に配置して鋳造を行うと、中子に破損が生じてしまうおそれがあった。
【００１５】
中子の強度が不充分となる理由として、三次元造形機向けの積層造用材料、特に鋳物砂を結着させるための粘結剤に多量の水分が含まれるため、鋳込み時にガスが発生しやすいという問題があった。例えば、市販の三次元造形機向けの積層造用材料の粘結剤には、粘結剤の全量基準で９０％以上の水分が含まれている。
【００１６】
鋳込み時のガスの発生は、主型であれば構造上ガスの抜け道を多く形成することが可能である。一方、中子においては、主型と繋がった支持部分を除いて、外周面が溶湯に覆われるため、ガスの抜け道の形成箇所が限定されるものとなっている。その結果、中子において鋳造時にガス欠陥が生じてしまうものとなる。
【００１７】
また、上述した中子と主型が繋がった中子の支持部分の数も限定されるため、この点も中子の強度に影響するものとなっている。
【００１８】
本発明は、以上の点に鑑みて創案されたものであり、大型の鋳物に適用可能かつ、高精度な鋳物を鋳造可能な鋳物の製造方法、中子の製造方法及び中子造形型を提供することを目的とする。
【課題を解決するための手段】
【００１９】
上記の目的を達成するために、本発明の鋳物の製造方法は、隣接する部材と嵌合可能な主型用部分型を組み合わせた主型と、隣接する部材と嵌合可能な中子造形型用部分型を組み合わせて形成されると共に、前記主型と同一形状である主型相当部と、該主型相当部の前記主型のキャビティ部に相当する領域に位置し、鋳物と同一の肉厚に形成された鋳物相当部とを有する中子造形型とを用いる鋳物の製造方法であって、中子用の骨材と、低水分含量の粘結剤とを含む中子造形用材料を前記中子造形型に入れて中子を造形する第１の工程と、該第１の工程で造形された中子を前記主型に配置し、溶湯を流し入れて鋳物を形成する第２の工程とを備える。
【００２０】
ここで、隣接する部材と嵌合可能な主型用部分型を組み合わせた主型によって、大型の主型を形成することができる。即ち、複数の主型用部分型を用いて、１つの大型の主型の形状とすることが可能となる。なお、大型の主型とは、三次元造型機で製造可能な最大造形サイズにもよるが、一度の積層造形処理で鋳型全体の形状が製造しえないものを意味する。
【００２１】
また、隣接する部材と嵌合可能な中子造形型用部分型を組み合わせて形成される中子造形型によって、大型の中子造形型を形成することができる。即ち、複数の中子造形型用部分型を用いて、１つの大型の中子造形型の形状とすることが可能となり、大型の主型に対応する中子を造形することができる。なお、大型の中子造形型とは、三次元造型機で製造可能な最大造形サイズにもよるが、一度の積層造形処理で鋳型全体の形状が製造しえないものを意味する。
【００２２】
また、主型と同一形状である主型相当部と、主型相当部の主型のキャビティ部に相当する領域に位置し、鋳物と同一の肉厚に形成された鋳物相当部とを有する中子造形型によって、中子を形成することが可能となる。即ち、鋳物相当部の外周面が中子を形成する際のキャビティ部となり、ここに中子造形用材料を入れて中子を造形することができる。また、主型相当部を有するため、中子造形型の構造が充分な強度を備えるものとなり、安定して中子を造形することが可能となる。
【００２３】
また、中子用の骨材と、低水分含量の粘結剤とを含む中子造形用材料を中子造形型に入れて中子を造形する第１の工程によって、鋳物の鋳込み時にガスの発生が少ない中子を形成することが可能となる。
【００２４】
また、第１の工程で造形された中子を主型に配置し、溶湯を流し入れて鋳物を形成する第２の工程によって、鋳物を鋳造することができる。
【００２５】
また、粘結剤がフラン樹脂またはアルカリフェノール樹脂である場合には、粘結剤の水分含量が小さなものとなり、鋳物の鋳込み時にガスの発生が少ない中子を形成することが可能となる。
【００２６】
また、粘結剤が、粘結剤の全量基準で水分含有量が０．２％以下である場合には、粘結剤の水分含量が小さなものとなり、よし一層、鋳物の鋳込み時にガスの発生が少ない中子を形成することが可能となる。
【００２７】
また、主型及び中子造形型は、粉末固着積層法で造形された場合には、複雑な形状の主型及び中子造形型を形成することが可能となる。また、主型及び中子造形型は、主型用部分型や、中子造形型用部分型を組み合わせて形成するため、大型化することが可能となる。
【００２８】
また、主型を構成する主型造形用材料が、少なくとも、粒径が４５〜５３μｍの範囲内である酸化アルミニウムで構成された第１の粒子と、粒径が７５〜１０６μｍの範囲内である酸化アルミニウムで構成された第２の粒子とを含む骨材を有する場合には、充分に主型の抗折強度を向上させることができる。また、充分に鋳肌面の平滑性を高めることができる。
【００２９】
また、主型を構成する主型造形用材料が、少なくとも、粒径が４５〜５３μｍの範囲内である酸化アルミニウムで構成された第１の粒子と、粒径が７５〜１０６μｍの範囲内である酸化アルミニウムで構成された第２の粒子とを含み、かつ、構成粒子の粒径の上限が第１の粒子の粒径の２倍以下である骨材を有する場合には、混在状態での粒子間の隙間や表面の凹凸が減り、より一層、主型の表面の平滑性を高めることができる。また、積層時の主型造形用材料の密度が高くなり、より一層、主型の強度を高めることができる。
【００３０】
一方、主型造形用材料の骨材の構成粒子の粒径の上限が第１の粒子の粒径の２倍を超える場合には、骨材を構成する粒子の粒子間の隙間が生じやすくなり、混在状態の密度が下がり、抗折強度の向上が不充分となる。また、粒径の大きな粒子間の表面の凹凸が生じやすくなり、主型の表面の平滑性を高めにくいものとなる。
【００３１】
また、主型を構成する主型造形用材料が、少なくとも、粒径が２０〜２５μｍの範囲内である酸化アルミニウムで構成された第１の粒子と、粒径が４５〜５３μｍの範囲内である酸化アルミニウムで構成された第２の粒子とを含む骨材を有する場合には、充分に主型の抗折強度を向上させることができる。また、充分に鋳肌面の平滑性を高めることができる。
【００３２】
また、主型を構成する主型造形用材料が、少なくとも、粒径が２０〜２５μｍの範囲内である酸化アルミニウムで構成された第１の粒子と、粒径が４５〜５３μｍの範囲内である酸化アルミニウムで構成された第２の粒子とを含み、かつ、構成粒子の粒径の上限が第１の粒子の粒径の２倍以下である骨材を有する場合には、混在状態での粒子間の隙間や表面の凹凸が減り、より一層、主型の表面の平滑性を高めることができる。また、積層時の主型造形用材料の密度が高くなり、より一層、主型の強度を高めることができる。
【００３３】
一方、主型造形用材料の骨材の構成粒子の粒径の上限が第１の粒子の粒径の２倍を超える場合には、骨材を構成する粒子の粒子間の隙間が生じやすくなり、混在状態の密度が下がり、抗折強度の向上が不充分となる。また、粒径の大きな粒子間の表面の凹凸が生じやすくなり、鋳型の表面の平滑性を高めにくいものとなる。
【００３４】
また、主型が、主型用部分型を組み合わせた主型本体と、主型用部分型の溶湯と接触しない領域に、隣接する部材同士が所定の間隔を有して配置された柱状部材と、隣接する前記柱状部材同士を連結する桟部材と、柱状部材及び桟部材の交差箇所に位置し、交差箇所を覆う補強部とを有する場合には、主型用部分型の形状の安定性を担保しながら、主型用部分型の形成に必要な鋳型材料を低減させることができる。また、溶湯と接触しない領域の側から風を当てる等して強制冷却させて凝固を促進でき、凝固欠陥を低減させることができる。なお、柱状部材、桟部材及び補強部は、例えば、鋳型の全体の中でも、溶湯が流れ込むキャビティ部の背面にあたるガス抜きが必要な箇所や、キャビティ部の背面にあたる気体の対流や放射による冷却が必要な箇所に用いることが考えられる。このような箇所はガス抜きや冷却を効率良く行う必要があり、鋳型の中でもなるべく薄く形成したい箇所であり、かつ、薄くすることで鋳型の形状を維持する強度が不充分となりやすい場所である。
【００３５】
また、主型本体が有する２以上の主型用部分型のうち一の主型用部分型を構成する鋳物砂が、他の主型用部分型を構成する鋳物砂と、鋳物砂の種類、鋳物砂の粒径、鋳物砂に含有される粘結剤の含有量、または鋳物砂に含有される添加剤の含有量のうち少なくとも１つが異なる場合には、主型用部分型の物性を変えて本体を形成することが可能となる。
【００３６】
即ち、例えば、ある主型用部分型においては天然鋳物砂を主体とし、別の主型用部分型においては人工鋳物砂を主体として各主型用部分型を形成することができる。また、鋳型の形状の部位によって、熱伝導率に優れた鋳物砂を使用することや、抗折強度が異なる鋳物砂を使用することができる。
【００３７】
即ち、例えば、２つの主型用部分型において、同一の種類の鋳物砂を主な成分とするが、一方の主型用部分型を構成する鋳物砂の粒径が大きく、他方の主型用部分型を構成する鋳物砂の粒径をより小さなものにすることができる。また、鋳物砂の種類を変えて、更に異なる粒径にすることもできる。
【００３８】
即ち、例えば、２つの主型用部分型において、同一の種類の鋳物砂を主な成分とするが、一方の主型用部分型を構成する鋳物砂の粘結剤の含有量と、他方の主型用部分型を構成する鋳物砂の粘結剤の含有量を変えて、鋳物材料として採用することができる。
【００３９】
即ち、例えば、２つの主型用部分型において、同一の種類の鋳物砂を主な成分とするが、一方の主型用部分型を構成する鋳物砂の添加剤の含有量と、他方の主型用部分型を構成する鋳物砂の添加剤の含有量を変えて、鋳物材料として採用することができる。
【００４０】
また、主型用部分型が、隣接する部材と嵌合可能な第１の主型用部分型を有する場合には、第１の主型用部分型を含めて主型を構成するものとなる。また、第１の主型用部分型が隣接する部材と嵌合可能なため、隣接する第１の主型用部分型や第２の主型用部分型と組み合わせることができる。なお、ここでいう第１の主型用部分型とは、後述する第２の主型用部分型が有するような、柱状部材、桟部材及び補強部といった構造を持たない部分型を含むものである。
【００４１】
また、主型用部分型が、溶湯と接触しない領域に隣接する部材同士が所定の間隔を有して配置された柱状部材と、隣接する柱状部材同士を連結する桟部材と、柱状部材及び桟部材の交差箇所に位置し、交差箇所を覆う補強部とを有すると共に、隣接する部材と嵌合可能な第２の主型用部分型を有する場合には、第２の主型用部分型の形状の安定性を担保しながら、第２の主型用部分型の形成に必要な鋳型材料を低減させることができる。また、溶湯と接触しない領域の側から風を当てる等して強制冷却させて凝固を促進でき、凝固欠陥を低減させることができる。なお、第２の主型用部分型は、例えば、鋳型の全体の中でも、溶湯が流れ込むキャビティ部の背面にあたるガス抜きが必要な箇所や、キャビティ部の背面にあたる気体の対流や放射による冷却が必要な箇所に用いることが考えられる。このような箇所はガス抜きや冷却を効率良く行う必要があり、鋳型の中でもなるべく薄く形成したい箇所であり、かつ、薄くすることで鋳型の形状を維持する強度が不充分となりやすい場所である。
【００４２】
また、隣接する部材と嵌合可能な第２の主型用部分型を有する場合には、第２の主型用部分型を含めて主型を構成するものとなる。また、第２の主型用部分型が隣接する部材と嵌合可能なため、隣接する第１の主型用部分型や第２の主型用部分型と組み合わせることができる。
【００４３】
また、第１の主型用部分型が第２の主型用部分型と嵌合可能であることによって、第１の主型用部分型と第２の主型用部分型を組み合わせて主型を形成できるものとなる。なお、主型は、第１の主型用部分型と第２の主型用部分型の２つを組み合わせて１つの主型を形成するだけでなく、第１の主型用部分型と第２の主型用部分型を含めて３つ以上の主型用部分型を組み合わせて形成する主型であってもよい。
【００４４】
また、第１の主型用部分型を構成する鋳物砂と第２の主型用部分型を構成する鋳物砂は、鋳物砂の種類、鋳物砂の粒径、鋳物砂に含有される粘結剤の含有量、または鋳物砂に含有される添加剤の含有量のうち少なくとも１つが異なる場合には、第１の主型用部分型や第２の主型用部分型の物性を変えて本体を形成することが可能となる。
【００４５】
また、中子が、中子本体の外周面から内側に向けて形成された湯道の少なくとも一部を構成して溶湯と接触し、かつ、高熱伝導性の冷し金造形用材料で形成された冷し金とを組み合わせて形成された場合には、中子の配置位置、即ち、鋳型の内部での溶湯を効率よく冷却することが可能となる。また、鋳物のうち、中子で挟まれた領域で形成される部分を冷却することが可能となる。なお、ここでいう「（冷し金が）湯道の少なくとも一部を構成して」とは、湯道が形成された領域、即ち、湯道の形状を形作る箇所の一部が中子ではなく冷し金で構成されたものであることを意味する。
【００４６】
また、冷し金造形用材料が、少なくとも粒径が１００μｍの炭化ケイ素と、アルミナセメントとを含む場合には、冷し金の熱伝導性を良好なものにすることができる。また、アルミナセメントで炭化ケイ素を結着させることが可能となる。
【００４７】
また、上記の目的を達成するために、本発明の中子の製造方法は、隣接する部材と嵌合可能な中子造形型用部分型を組み合わせて形成されると共に、主型と同一形状である主型相当部と、該主型相当部の前記主型のキャビティ部に相当する領域に位置し、鋳物と同一の肉厚に形成された鋳物相当部とを有する中子造形型に、中子用の骨材と、低水分含量の粘結剤とを含む中子造形用材料を入れて中子を造形するものとなっている。
【００４８】
ここで、隣接する部材と嵌合可能な中子造形型用部分型を組み合わせて形成される中子造形型によって、大型の中子造形型を形成することができる。即ち、複数の中子造形型用部分型を用いて、１つの大型の中子造形型の形状とすることが可能となり、大型の主型に対応する中子を造形することができる。なお、大型の中子造形型とは、三次元造型機で製造可能な最大造形サイズにもよるが、一度の積層造形処理で鋳型全体の形状が製造しえないものを意味する。
【００４９】
また、主型と同一形状である主型相当部と、主型相当部の主型のキャビティ部に相当する領域に位置し、鋳物と同一の肉厚に形成された鋳物相当部とを有する中子造形型によって、中子を形成することが可能となる。即ち、鋳物相当部の外周面が中子を形成する際のキャビティ部となり、ここに中子造形用材料を入れて中子を造形することができる。また、主型相当部を有するため、中子造形型の構造が充分な強度を備えるものとなり、安定して中子を造形することが可能となる。
【００５０】
また、中子用の骨材と、低水分含量の粘結剤とを含む中子造形用材料によって、鋳物の鋳込み時にガスの発生が少ない中子を形成することが可能となる。
【００５１】
また、上記の目的を達成するために、本発明の中子造形型は、隣接する部材と嵌合可能な中子造形型用部分型を組み合わせた形状である共に、前記主型と同一形状である主型相当部と、該主型相当部の前記主型のキャビティ部に相当する領域に位置し、鋳物と同一の肉厚に形成された鋳物相当部とを有し、中子用の骨材と、低水分含量の粘結剤とを含む中子造形用材料で構成されたものとなっている。
【００５２】
ここで、中子造形型が、隣接する部材と嵌合可能な中子造形型用部分型を組み合わせた形状であることによって、大型の中子造形型を形成することができる。即ち、複数の中子造形型用部分型を用いて、１つの大型の中子造形型の形状とすることが可能となり、大型の主型に対応する中子を造形することができる。なお、大型の中子造形型とは、三次元造型機で製造可能な最大造形サイズにもよるが、一度の積層造形処理で鋳型全体の形状が製造しえないものを意味する。
【００５３】
また、主型と同一形状である主型相当部と、主型相当部の主型のキャビティ部に相当する領域に位置し、鋳物と同一の肉厚に形成された鋳物相当部とを有することによって、中子を形成することが可能となる。即ち、鋳物相当部の外周面が中子を形成する際のキャビティ部となり、ここに中子造形用材料を入れて中子を造形することができる。また、主型相当部を有するため、中子造形型の構造が充分な強度を備えるものとなり、安定して中子を造形することが可能となる。
【００５４】
また、中子用の骨材と、低水分含量の粘結剤とを含む中子造形用材料によって、鋳物の鋳込み時にガスの発生が少ない中子を形成することが可能となる。
【００５５】
本発明の内容としては、以下に記載するような課題を解決するための手段も検討される。
【００５６】
上記の目的を達成するために、本発明の中子は、隣接する部材と嵌合可能な部分型を組み合わせた中子本体と、該中子本体の溶湯と接触する位置に設けられ、高熱伝導性の積層造形用材料で形成された冷し金とを備える。
【００５７】
ここで、隣接する部材と嵌合可能な部分型を組み合わせた中子本体によって、中子を２以上の部材で構成するものとなる。即ち、中子を配置する鋳型が大型化した際に、中子自体も安定した形状で大型化することができる。
【００５８】
また、中子本体の溶湯と接触する位置に設けられ、高熱伝導性の積層造形用材料で形成された冷し金によって、中子の配置位置、即ち、鋳型の内部での溶湯を効率よく冷却することが可能となる。
【００５９】
また、冷し金の熱伝導率が０．４６Ｗ／ｍｋ以上である場合には、溶湯を効率よく冷却することが可能となる。
【００６０】
また、中子本体は、中子本体の外周面から内側に向けて溶湯が流れ込む湯道が形成され、冷し金が、湯道の少なくとも一部を構成して溶湯と接触する位置に設けられた場合には、鋳物のうち、中子本体で挟まれた領域で形成される部分を冷却することが可能となる。なお、ここでいう「冷し金が湯道の少なくとも一部を構成して」とは、湯道が形成された領域、即ち、湯道の形状を形作る箇所の一部が中子本体ではなく冷し金で構成されたものであることを意味する。
【００６１】
また、冷し金が中子本体の内側かつ湯道の端部に、湯道を挟んで対向して位置して設けられた場合には、中子本体で挟まれた領域で形成される鋳物をより一層効率よく冷却することが可能となる。また、鋳物の外周面や主型のキャビティ面に冷し金を配置しても冷却が難しかった部分の冷却が可能となる。例えば、鋳物の内部構造に部分的な隔壁を有する形状に対して、効率よく欠陥を抑止することができる。
【００６２】
また、冷し金が、少なくとも粒径が１００μｍの炭化ケイ素を含む場合には、より一層充分に溶湯を効率よく冷却することが可能となる。
【００６３】
また、上記の目的を達成するために、本発明の冷し金は、隣接する部材と嵌合可能な部分型を組み合わせた中子の溶湯と接触する位置に設けられ、高熱伝導性の積層造形用材料で形成されたものとなっている。
【００６４】
ここで、冷し金が、中子の溶湯と接触する位置に設けられ、高熱伝導性の積層造形用材料で形成されたことによって、中子の配置位置、即ち、鋳型の内部での溶湯を効率よく冷却することが可能となる。
【００６５】
また、冷し金が少なくとも粒径が１００μｍの炭化ケイ素を含む場合には、より一層充分に溶湯を効率よく冷却することが可能となる。
【００６６】
また、上記の目的を達成するために、本発明の冷し金は、隣接する部材と嵌合可能な部分型を組み合わせた鋳型の表面形状に三次元的に合致する接触部を有すると共に、少なくとも粒径が１００μｍの炭化ケイ素を含んで構成されている。
【００６７】
ここで、冷し金が、鋳型の表面形状に三次元的に合致する接触部を有することによって、溶湯を効率よく冷却することが可能となる。なお、ここでいう「鋳型の表面形状」とは、鋳型の外周面の形状や、溶湯と接触するキャビティ面の形状を含むものである。
【００６８】
また、冷し金が、少なくとも粒径が１００μｍの炭化ケイ素を含むことによって、充分に溶湯を効率よく冷却することが可能となる。
【００６９】
また、上記の目的を達成するために、本発明の積層造形用材料は、少なくとも粒径が１００μｍの炭化ケイ素と、アルミナセメントとを含むものとなっている。
【００７０】
ここで、積層造形用材料が少なくとも粒径が１００μｍの炭化ケイ素を含むことによって、積層造形用材料の熱伝導性を良好なものにすることができる。
【００７１】
また、積層造形用材料が、炭化ケイ素とアルミナセメントとを含むことによって、炭化ケイ素を主な鋳物砂として、アルミナセメントで炭化ケイ素を結着させることが可能となる。
【００７２】
また、上記の目的を達成するために、本発明の鋳型の製造方法は、隣接する部材と嵌合可能な部分型を組み合わせた中子本体と、該中子本体の外周面から内側に向けて形成された湯道の少なくとも一部を構成して溶湯と接触し、かつ、高熱伝導性の積層造形用材料で形成された冷し金とを組み合わせて中子を形成する工程と、隣接する部材と嵌合可能な部分型を組み合わせて主型を形成すると共に、該主型の内側に前記中子を配置する工程を備える。
【００７３】
ここで、隣接する部材と嵌合可能な部分型を組み合わせた中子本体によって、中子を２以上の部材で構成するものとなる。即ち、中子を配置する鋳型が大型化しても中子自体も安定した形状で大型化することができる。
【００７４】
また、中子本体の外周面から内側に向けて形成された湯道の少なくとも一部を構成して溶湯と接触し、かつ、高熱伝導性の積層造形用材料で形成された冷し金によって、鋳物のうち、中子本体で挟まれた領域で形成される部分を冷却することが可能となる。
【００７５】
本発明の内容としては、更に、以下に記載するような課題を解決するための手段も検討される。
【００７６】
上記の目的を達成するために、本発明の鋳型は、隣接する部材と嵌合可能な嵌合部を有し、粉末固着積層法による積層造形により形成された部分型を組み合わせて形成されている。
【００７７】
ここで、鋳型が、粉末固着積層法による積層造形により形成された部分型を組み合わせて形成されたことによって、大型の鋳型とすることができる。即ち、複数の部分型を用いて、１つの大型の鋳型の形状とすることが可能となる。なお、ここでいう部分型とは、従来の鋳造で使用される上型や下型、中子をさらに分割したものを意味するものである。また、大型の鋳型とは、三次元造型機で製造可能な最大造形サイズにもよるが、一度の積層造形処理で鋳型全体の形状が製造しえないものを意味する。
【００７８】
また、隣接する部材と嵌合可能な嵌合部を有する部分型によって、部分型同士の組み合わせ作業を容易にすることができる。また、部分型同士を組み合わせた構造体を安定化させることができる。
【００７９】
また、部分型が、鋳物が形成される領域を含む鋳物用部分型と、湯口及び湯道が形成された領域を含む湯道用部分型とを組み合わせて形成された場合には、各々の用途に合わせた形状に加工しやすいものとなる。例えば、湯道用の部分型であれば、溶湯が流れる領域以外の部分は不要であるため、必要最低限の形状に加工し、鋳型材料を低減させた部分型への加工がしやすいものとなる。
【００８０】
また、嵌合部が隣接する部分型同士の接合領域に形成された互いに嵌合可能な凹凸部である場合には、部分型同士を組み合わせた構造物をより一層安定化させることが可能となる。例えば、接合する面の凹凸を組み合わせる組継ぎや、部分型の一部に凹部と凸部を設けて組み合わせるほぞ継ぎ等の形状で嵌合させることができる。
【００８１】
また、嵌合部が、隣接する部分型同士の接合領域に形成された凹部と、凹部と嵌合して隣接する部材同士を連結する連結部材とを有する場合には、部分型同士を組み合わせた構造物をより一層安定化させることが可能となる。例えば、隣接する部分型の接合する面に凹部を設け、その凹部に嵌る別部材の雇い実を連結部材として嵌合させることができる。
【００８２】
また、部分型の溶湯と接触しない領域に、隣接する部材同士が所定の間隔を有して配置された柱状部材と、隣接する柱状部材同士を連結する桟部材とが形成された場合には、部分型の形状の安定性を担保しながら、部分型の形成に必要な鋳型材料を低減させることができる。また、部分型の溶湯と接触しない領域の側から風を当てる等して強制冷却させて凝固を促進でき、凝固欠陥を低減させることができる。
【００８３】
また、部分型の溶湯が流れ込むキャビティ部の少なくとも一部に部分型を貫通して形成され、その内部に部分型を形成する未結着の鋳物砂が収容されたベント部を備える場合には、鋳造時に鋳型から発生したガスのガス抜きが良好となり、鋳物へのガス欠陥が生じにくいものとすることができる。即ち、貫孔した領域からガスを逃がしつつ、鋳物砂で溶湯漏れを抑えることが可能となる。ここでいう未決着の鋳物砂とは、粉末固着積層法の積層時において、粘結剤による硬化を開始させる結合剤をかけない鋳物砂を意味し、未硬化の状態で貫通した領域に配置されるものとなる。
【００８４】
また、部分型の少なくとも一部と連結された中子を備える場合には、鋳型に生じる鋳ばりを低減させることができる。即ち、従来は中子と、主型となる上型または下型との間に鋳ばりが形成されるが、部分型と中子が連結しているため、鋳ばりを減らすことができる。
【００８５】
また、部分型が、第１の粒子と、第１の粒子の粒径の１．５〜２倍の粒径を有する第２の粒子で構成される骨材を含む積層造形用材料で形成された場合には、鋳型材料の混在状態での粒子間の隙間や表面の凹凸が減り、より一層、鋳型の表面の平滑性を高めることができる。また、積層時の鋳型材料の密度が高くなり、より一層、鋳型の強度を高めることができる。なお、ここでいう粒子の粒径は平均粒径を意味し、粒子製造時のばらつきを含むものである。また、強度とは、抗折試験で測定する抗折強度を意味し、試験内容の詳細については後述する。
【００８６】
一方、第１の粒子の粒径の１．５倍未満の粒径を有する第２の粒子である場合には、第２の粒子が第１の粒子に近づくこととなる。この結果、混在状態の密度が下がり、抗折強度の向上が不充分となる。また、粒径が小さくなるため、積層時に粒子の抜けが生じやすくなり、鋳型の表面の平滑性を高めにくいものとなる。また、第１の粒子の粒径の２倍を超える粒径を有する第２の粒子である場合には、第２の粒子の粒子間の隙間が生じやすくなり、混在状態の密度が下がり、抗折強度の向上が不充分となる。また、第２の粒子間の表面の凹凸が生じやすくなり、鋳型の表面の平滑性を高めにくいものとなる。
【００８７】
また、第１の粒子の全量基準での重量比率に対する第２の粒子の全量基準での重量比率の比が１．５〜３．０の範囲内である場合には、より一層、鋳型の抗折強度を向上させることができる。
【００８８】
ここで、第１の粒子の全量基準での重量比率に対する第２の粒子の全量基準での重量比率の比が１．５未満である場合には、鋳型の表面の平滑性が担保しづらいものとなる。また、第１の粒子の全量基準での含有量の重量比率に対する第２の粒子の全量基準での重量比率の比が３．０を超える場合には、鋳型の抗折強度が不充分なものとなる。
【００８９】
また、粘結剤が全量基準での重量比率が３３％である場合には、より一層、鋳型の抗折強度を向上させることができる。また、より一層、鋳肌面の平滑性を高めることができる。
【発明の効果】
【００９０】
本発明に係る鋳物の製造方法は、大型の鋳物に適用可能かつ、高精度な鋳物を鋳造可能な方法となっている。
また、本発明に係る中子の製造方法は、大型の鋳物に適用可能かつ、高精度な鋳物を鋳造可能な方法となっている。
更に、本発明に係る中子造形型は、大型の鋳物に適用可能かつ、高精度な鋳物を鋳造可能なものとなっている。
【図面の簡単な説明】
【００９１】
【図１】本発明を適用した鋳物の製造方法の一例で用いる主型の概略断面図である。
【図２】本発明を適用した中子造形型の一例である中子造形型の概略断面図（ａ）及び中子造形型の他の例を示す概略断面図（ｂ）である。
【図３】中子造形型で中子を造形する状態を示す概略図である。
【図４】主型の一部に中子を配置した状態を示す概略図（ａ）及び主型に中子を配置した状態を示す概略図（ｂ）である。
【図５】冷し金の一例を示す概略斜視図である。
【図６】鋳造後の鋳物で構成される玉型弁の構造を示す概略断面図である。
【図７】中子の一例を示す概略斜視図である。
【図８】図７に示した中子の内部構造を示す概略断面図である。
【図９】玉型弁の主型（下型）を示す図（ａ）、玉形弁の主型（上型）を示す図（ｂ）及び玉形弁の鋳造に用いる中子を示す図（ｃ）である。
【図１０】主型の構造を示す概略図である。
【図１１】鋳型から製造する玉形弁用弁箱及び鋳造方案に基づく製品部分と湯口及び上がりを示す概略図である。
【図１２】鋳型の支持構造を示す斜視図（ａ）、正面図（ｂ）及び側面図（ｃ）である。
【図１３】支持構造を設けない鋳型の概略図（ａ）及び支持構造を設けた鋳型の概略図（ｂ）である。
【図１４】鋳型のベント部を示す概略図及びその部分拡大図である。
【図１５】実施例１〜６及び比較例１の板状試験片に対して行った抗折強度試験の結果を示す図である。
【図１６】実施例４の試験片における鋳型の表面状態を示す写真（ａ）及び、比較例１の試験片における鋳型の表面状態を示す写真（ｂ）である。
【図１７】実施例７〜１１の板状試験片に対して行った抗折強度試験の結果を示す図である。
【図１８】凝固試験の結果を示す図である。
【図１９】実施例１７〜２１（１〜５）及び比較例２の板状試験片に対して行った抗折強度試験の結果を示す図である。
【図２０】実施例１９の試験片における鋳型の表面状態を示す写真（ａ）及び、比較例２の試験片における鋳型の表面状態を示す写真（ｂ）である。
【図２１】実施例２３、２４及び比較例３、４における熱伝導率を示すグラフである。
【発明を実施するための形態】
【００９２】
以下、本発明の実施の形態について説明し、本発明の理解に供する。
図１は、本発明を適用した鋳物の製造方法の一例で用いる主型の概略断面図である。図２は、本発明を適用した中子造形型の一例である中子造形型の概略断面図（ａ）及び中子造形型の他の例を示す概略断面図（ｂ）である。図３は、中子造形型で中子を造形する状態を示す概略図である。図４は、主型の一部に中子を配置した状態を示す概略図（ａ）及び主型に中子を配置した状態を示す概略図（ｂ）である。
【００９３】
以下、本発明を適用した鋳物の製造方法の一例である鋳物の製造方法について説明を行う。
【００９４】
本鋳物の製造方法では、鋳型を用いて鋳物の製造を行う。本方法では、主型２、中子造形型２００及び中子２０１を用いて鋳物の製造を行うものである。
【００９５】
図１に示すように、主型２は上型２０２及び下型２０３で構成されている。上型２０２及び下型２０３を組み合わせた状態でその内部空間２０４に、中子２０１を配置し、溶湯が注湯され鋳物が形成されるキャビティ部が形成されるものとなる。
【００９６】
上型２０２及び下型２０３は複数の部分主型を組み合わせて形成されており、その詳細な構造については後述する。
【００９７】
図２（ａ）に示すように中子造形型２００は、上部中子型２０５及び下部中子型２０６で構成されている。上部中子型２０５及び下部中子型２０６は、それぞれ粉末固着積層法により造形された複数の部分中子型を組み合わせて形成される。中子造形型２００は中子を形成する際に用いる鋳型である。
【００９８】
上部中子型２０５は、部分中子型２０７乃至部分中子型２１１の部分中子型を組み合わせて形成される。隣接する部分中子型同士は嵌合可能に形成され、接着剤で接合面を接着して、ボルトを貫通させて固定して一体化される。下部中子型２０６の構造も同様である。
【００９９】
また、上部中子型２０５は、主型２を構成する上型２０２と同一形状である上型相当部２１２（ハッチングが疎な部分）を有している。
【０１００】
また、上部中子型２０５は、上型相当部２１２のキャビティ面に相当する位置２１３に上部鋳物相当部２１４（ハッチングが密な部分）を有している。上部鋳物相当部２１４は、鋳型で鋳造される鋳物のうち、上型２０２と中子２０１との間で形成される鋳物領域と同一の形状及び肉厚を有している。
【０１０１】
即ち、上部中子型２０５は、上型相当部２１２と上部鋳物相当部２１４で構成されている。また、下部中子型２０６の構造も同様に、下型相当部２１５（ハッチングが疎な部分）と下部鋳物相当部２１６（ハッチングが密な部分）で構成されている。
【０１０２】
上部中子型２０５の構造において、部分中子型は、上型相当部２１２のみを構成する部材と、上型相当部２１２と上部鋳物相当部２１４の両方を構成する部材が存在する。例えば、部分中子型２０７及び部分中子型２０８は上型相当部２１２のみを構成し、部分中子型２０９乃至部分中子型２１１は、上型相当部２１２と上部鋳物相当部２１４の両方を構成するものとなっている。
【０１０３】
上部中子型２０５及び下部中子型２０６を構成する鋳型材料は、粉末固着積層法での造形に使用可能なものであれば特に限定されるものでない。例えば、鋳型材料の主成分となる骨材（鋳物砂）は、天然鋳物砂であってもよいし、セラミックス等の人工砂であってもよい。また新砂のみならず、再生砂であってもよい。更に、より具体的に、鋳型の抗折強度の向上と、鋳型の表面の平滑性を高める点から後述する粒径を規定したアルミナサンドを用いて形成してもよい。また、各骨材に対しては、適宜、骨材の種類に適した粘結剤を使用できる。また、粘結剤の硬化速度を速めるための補助剤等も含めることができる。
【０１０４】
また、上部中子型２０５及び下部中子型２０６は、部分中子型が同一の鋳型材料により形成される構成だけでなく、部分中子型によって鋳型材料を異ならせる構成であってもよい。例えば、骨材の種類や、骨材を構成する鋳物砂の粒径を異ならせることや、粘結剤の種類、硬化剤の種類やその含有量を中子部分型ごとに異ならせるものであってもよい。
【０１０５】
中子造形型の造形に粉末固着積層法を用いることで、複雑な形状を有する中子に対応する中子造形型を製造可能となる。また、複数の部分中子型を組み合わせて形成することから、大型の鋳物の鋳造にも適用可能となる。また、上型相当部２１２と下型相当部２１５を有しているため、中子造形型の強度を充分なものとすることができる。
【０１０６】
なお、製造する中子が小型のものである場合には、図２（ｂ）に示すような上部中子型２１７及び下部中子型２１８も採用しうる。ここで示す上部中子型２１７及び下部中子型２１８は、図２（ａ）での上部鋳物相当部２１４と、下部鋳物相当部２１６に対応する部材である。
【０１０７】
上部中子型２１７及び下部中子型２１８も複数の部分中子型を組み合わせて形成することができる。また、製造する大きさによっては、一度の粉末固着積層法による造形で１つ上部中子型２１７（下部中子型２１８）を製造することも考えられる。製造する中子が小型の場合には、上部中子型２１７及び下部中子型２１８のみを鋳型とすることができる。
【０１０８】
図３を示し、中子の２０１の製造方法を説明する。図３には、下部中子型２０６と、下部中子２１９を示している。下部中子２１９は後述する上部中子２２０と対になって中子２０１を構成する部材である。
【０１０９】
下部中子２１９は、下部中子型２０６に中子造形用材料を入れて形成される。中子造形用材料としては、主成分となる骨材として、例えば、珪砂、人工砂、ジルコン砂、クロマイトサンド等が使用される。また、中子造形用材料として、有機自硬性鋳型であるフラン鋳型またはアルカリフェノール鋳型の鋳型材料が採用される。有機自硬性鋳型の鋳型材料とは、造形後に外部からの加熱や触媒ガス通気等を行わず常温で放置硬化させて形成する鋳型の材料である。
【０１１０】
例えば、下部中子２１９の製造時に粘結剤としてフラン樹脂を採用した場合には、骨材として再生砂または新砂が使用される。フラン樹脂は、水分の影響を抑えるため樹脂の全量基準で水分含有量が０．２％以下となっている。また、硬化剤として有機酸が用いられる。
【０１１１】
フラン樹脂は、フルフリルアルコール尿素ホルムアルデヒド樹脂（ＦＡ／ＵＦ）や、フルフリルアルコールフェノールホルムアルデヒド樹脂（ＦＡ／ＰＦ）等である。例えば、粒形のよい新砂であれば、骨材全量に対して０．７〜０．９％、再生砂であれば、骨材全量に対して０．６〜０．８％といった樹脂添加量で添加される。
【０１１２】
また、例えば、下部中子２１９の製造時に粘結剤としてアルカリフェノール樹脂を採用した場合には、骨材として珪砂、人工砂、ジルコン砂、クロマイトサンド等が使用される。また、硬化剤として有機エステルが用いられる。
【０１１３】
アルカリフェノール樹脂は、例えば、珪砂であれば、骨材全量に対して１．５〜２．０％の樹脂添加量とすることで、下部中子２１９の実用的な強度が得られるものとなる。
【０１１４】
ここで、下部中子２１９を製造する中子造形用材料としては、粘結剤に含まれる水分含量が低いものが好ましい。この点で言えば、水分を吸収しやすい性質を有するアルカリフェノール樹脂よりもフラン樹脂が粘結剤として用いられることが好ましい。
【０１１５】
なお、図３では下部中子２１９を例に説明したが、同様の方法で上部中子２２０を製造することができる。このように製造した下部中子２１９及び上部中子を２２０組み合わせて、図４（ａ）に示すように中子２０１を形成する。
【０１１６】
下部中子２１９と上部中子２２０は、接着剤で接合面を接着して、ボルトを貫通させて固定して一体化され中子２０１を形成する。中子２０１は主型２を構成する下型２０３の上部に設置される。その後、図４（ｂ）に示すように、上型２０２と下型２０３を型合わせすることで鋳型１となる。
【０１１７】
図４（ｂ）に示すように、主型２では、上型２０２、下型２０３及び中子２０１で挟まれた領域が、溶湯が流れ鋳物が形成されるキャビティ部２２１となる。
【０１１８】
中子２０１はこのように、２つの部材のみで構成されているため、安定性に優れた構造となる。また、図４（ｂ）に示すように、２つの部材で構成された中子２０１を両側の端部２２１及び端部２２２の箇所で主型２が支持する構造となる。この結果、中子２０１を支持しやすいものとなり、中子の安定性を一層高めることができるものとなる。
【０１１９】
以下、本発明の更なる実施の形態について説明し、本発明の理解に供する。
図５は、冷し金の一例を示す概略斜視図である。図６は、鋳造後の鋳物で構成される玉型弁の構造を示す概略断面図である。図７は、中子の一例を示す概略斜視図である。図８は、図７に示した中子の内部構造を示す概略断面図である。
【０１２０】
以下、本発明で採用しうる冷し金の一例である冷し金１０１及び冷し金１０１を用いた中子と鋳型について説明する。なお、以下で記載する中子は、上記で説明した中子２０１をより具体的にした一例を示すものである。
【０１２１】
図５では、中子及び冷し金を用いて鋳造される玉形弁を形成する鋳物１０２と冷し金１０１の位置関係を示している。なお、玉型弁は、中子及び冷し金を用いて鋳造する鋳物の一例である。
【０１２２】
鋳物１０２で構成された玉形弁１０６は、内部に弁体１０５が押し付けられ、流体の流路１０７の開閉を制御する弁座１０３が設けられている。この弁座１０３は隔壁１０４を介して鋳物１０２の外周面１０８と連結されている（図６参照）。
【０１２３】
冷し金１０１は、後述する中子１１５に設けた配置孔に埋め込まれ、中子を構成する中子上型または中子下型と一体化した構造となっている。図５では鋳物と冷し金との位置関係を明確にするため、中子を除いた鋳物１０２と冷し金１０１の全体形状のみ示している。
【０１２４】
図５に示すように、冷し金１０１は、２つのドーナツ状の冷し金１０９及び冷し金１１０で構成されている。冷し金１０９及び冷し金１１０は、それぞれが中子上型または中子下型に埋め込まれている。即ち、中子下型に冷し金１０９が埋め込まれている場合には、それと対になる中子上型に冷し金１１０が埋め込まれて一体化した構造となる。なお、冷し金１０９及び冷し金１１０の形状は同一のものである。
【０１２５】
更に、冷し金１０９は２つの断面半円状の冷し金部材１１１及び冷し金部材１１２で構成されている。冷し金部材１１１と、冷し金部材１１２は個別の部材であり、それぞれが中子下型に設けられた配置孔に埋め込まれる構造となっている。
【０１２６】
同様に、冷し金１１０も２つの断面半円状の冷し金部材１１３及び冷し金部材１１４で構成されている。冷し金部材１１３と、冷し金部材１１４は個別の部材であり、それぞれが中子上型に設けられた配置孔に埋め込まれる。
【０１２７】
図５に示すように、ドーナツ状の冷し金１０９及び冷し金１１０は、鋳物１０２の隔壁１０４の端部、即ち、弁座１０３とその近傍を両側から挟むように配置されている。隔壁１０４と弁座１０３の部分は鋳物１０２の鋳造時に厚肉となる部分であり、かつ、中子で挟まれた領域となる部分である。
【０１２８】
図７で中子１１５と、中子１１５を構成する上部中子１１６及び下部中子１１７を示している。この中子１１５が主型の内側に配置され、鋳物１０２が鋳造される。また、中子１１５は外周面から内側に向けて湯道１１８が形成されている。また、２つの湯道１１８同士の間は中実な領域１１９となっている。
【０１２９】
即ち、上部中子１１６及び下部中子１１７を、対向する型合わせ面で型合わせした状態では型合わせ面の中央部分が中実な領域１１９となる。つまり、型合わせ面同士がぴったり接触する箇所となる。また、型合わせ面の一部は面同士が完全には接触せず、面同士の間に隙間が形成され、湯道１１８となる。
【０１３０】
図８に中子１１５の断面形状を示す。２つの湯道１１８、中実な領域１１９及び冷し金１の位置関係は図８に示すようになる。湯道１１８の内側の端部が冷し金１（冷し金１１２及び冷し金１１４）で形成されている。湯道１１８の中子１１５の内側の端部では湯道１１８の一部を冷し金１１２及び冷し金１１４が構成し、湯道１１８に流れてくる湯と接触するものとなる。
【０１３１】
図８においては、湯道１１８の端部に冷し金１１２及び冷し金１１４が位置したものとなっているが、この図に示す中子と反対側を構成する中子には、同様に湯道１１８が形成され、その端部に冷し金１１１及び冷し金１１３が位置する構造となっている。
【０１３２】
ここで、必ずしも、中子及び冷し金を用いて鋳造される鋳物が玉形弁１０６に限定されるものではない。粉末固着積層法にて主型を造形するため、適宜、所望の形状の鋳物を製造することが可能である。
【０１３３】
なお、上述したように、玉形弁１０６は、鋳物の内側に隔壁１０４や弁座１０３が形成され、同部分は中子で挟まれた領域として湯が流れてきて形成され、鋳物の厚肉部分となる。このような鋳物の内側に厚肉部分が形成される鋳物に対して、本発明を適用した冷し金は効率良く冷却するため、良好な鋳物を形成することができる。即ち、本発明を適用した中子及び冷し金を用いて鋳造される鋳物としては、内部に厚肉部位が形成される形状のものが好適な対象となる。同様の観点から、鋳造される鋳物がアングル弁であってもよい。
【０１３４】
また、必ずしも、冷し金１０１が、２つのドーナツ状の冷し金１０９及び冷し金１１０で構成される必要はない。また、必ずしも、冷し金１０９及び冷し金１１０が２つの断面半円状の部材で構成される必要はない。冷し金の形状は、中子の形状や主型の形状に合わせて適宜設定することができる。但し、上述した冷し金１０１においては、冷し金の構造の安定性が向上し、また、４つの部位を中子に設けた配置孔に組み込みやすくなる点から、冷し金１０１が、２つのドーナツ状の冷し金１０９及び冷し金１１０で構成されることが好ましい。また、冷し金１０９及び冷し金１１０が２つの断面半円状の部材で構成されることが好ましい。
【０１３５】
上述した冷し金１０１は、粉末固着積層法により製造されており、中子とその配置孔に合致する形状となるように形成されている。粉末固着積層法により製造することで、所望の形状やサイズの冷し金１０１を製造可能となっている。
【０１３６】
また、冷し金１０１の積層造形用材料は、骨材（鋳物砂）となる炭化ケイ素と、粘結剤となるアルミナセメントとで構成されている。
【０１３７】
炭化ケイ素（ＳｉＣ）は、純度９９％以上の炭化ケイ素（ＳｉＣ）からなり、その粒径は平均粒径が１００μｍの粒子で構成されている。また、炭化ケイ素の熱伝導率は、０．５２Ｗ／ｍｋとなっている。
【０１３８】
また、アルミナセメントは、アルミナセメントの全量基準での重量比率で７２．５％の酸化アルミニウム（Ａｌ２Ｏ３）及び２５．８％の酸化カルシウム（ＣａＯ）を含む粉状前駆体である。また、アルミナセメントは、平均粒径が４．５μｍの粒子で構成され、１，７３０℃以上の耐熱性を有している。
【０１３９】
アルミナセメントは、積層造形時にインクジェットのプリントヘッドから結合剤溶液を吹き付けられることで、混合させた炭化ケイ素を結着させて硬化させる。結合剤溶液は、１％以下の２−ピロリドンを含む水溶液が用いられる。
【０１４０】
冷し金１０１の積層造形用材料は、積層造形用材料の全量基準で、炭化ケイ素が６５％、アルミナセメントが３５％配合されたものとなっている。
【０１４１】
ここで、冷し金１０１の積層造形用材料には、粘結剤の硬化速度を速めるための補助剤として、炭酸リチウム（Ｌｉ２ＣＯ３）を含めることもできる。例えば、炭化ケイ素やアルミナセメントの配合量を減らし、１〜５％程度の酸化リチウムを添加する構成であってもよい。
【０１４２】
また、必ずしも、冷し金１０１の積層造形用材料の骨材が平均粒径１００μｍの炭化ケイ素（ＳｉＣ）に限定される必要はない。例えば、平均粒径１００μｍの炭化ケイ素（ＳｉＣ）と平均粒径５０μｍの炭化ケイ素（ＳｉＣ）を１：１の割合で混合した骨材も使用しうる。この骨材では、骨材の全量基準で、炭化ケイ素の混合物６５％とアルミナセメント３５％の混合物とすると０．４６Ｗ／ｍｋの熱伝導率を有する冷し金が形成できる。
【０１４３】
一般的に熱伝導率が良好な鋳物材料として使用されていたクロマイトサンドの熱伝導率が０．４５〜０．５８Ｗ／ｍｋと言われているため、上述した炭化ケイ素を骨材とした積層造形用材料を用いることでクロマイトサンドと同程度の熱伝導率を有する積層造形用材料とすることができる。
【０１４４】
また、冷し金１０１の積層造形用材料の骨材としては、熱伝導率の良好な黒鉛の使用も考えられる。
【０１４５】
中子１１５は、珪砂、オリビン砂、クロマイトサンド、ジルコンサンド、セラミック系の人工砂等を使用して製造することができる。中子１１５は、上部中子１１６及び下部中子１１７の２つの部材を組み合わせて形成する。なお、中子の製造については上述した内容の通りである。
【０１４６】
図９（ａ）〜図９（ｃ）に、玉形弁１０６を形成するための主型を構成する下型２２４と、上型２２５及び、上述した中子１１５を示している。中子１１５を内部に配置し、下型２２４及び上型２２５を型合わせすることで、玉形弁１０６を製造するための鋳型が形成されるものとなる。
【０１４７】
上述した実施の形態では、中子１１５に設けた配置孔に冷し金１０１を埋め込んだ構造としたが、本発明の内容はこれに限定されるものではない。例えば、中子の外周面の一部に冷し金を配置して形成する態様が考えられる。この場合、中子の外周面は溶湯に接触する部分となるため、冷し金を配置した所望の領域を効率よく冷却することが可能となる。また、粉末固着積層法により冷し金を形成するため、複雑な形状であっても、配置位置に合致する形状とすることができる。また、熱伝導率の良好な積層造形材料により冷し金を形成するため、厚肉部位の冷却効率を高めることができる。
【０１４８】
また、更に別の実施の形態として、主型の表面形状の一部を冷し金で形成することも可能である。例えば、主型の溶湯と接触するキャビティ面や、湯道と接触する部分に合致する形状の冷し金を用いる態様が考えられる。更に、主型の湯と接触しない外周面の形状と合致するような冷し金の形状を採用することもできる。これらの場合にも、粉末固着積層法により冷し金を形成するため、複雑な形状であっても、配置位置に合致する形状とすることができる。また、熱伝導率の良好な積層造形材料により冷し金を形成するため、厚肉部位の冷却効率を高めることができる。
【０１４９】
続いて、主型の構造及び製造方法について以下で説明する。
【０１５０】
図１０は、主型の構造を示す概略図である。図１１は，鋳型から製造する玉形弁用弁箱及び鋳造方案に基づく製品部分と湯口及び上がりを示す概略図である。
【０１５１】
以下、本発明を適用した鋳型の一例である鋳型１について説明する。
【０１５２】
図１０に示すように、鋳型１は、主型２と、上述した中子１１５を備えている。積層造形鋳型１は、図１１の左側に示す形状の玉形弁用弁箱４を鋳造する際の鋳型である。また、主型２は長さ（図１０の符号Ｌ）が８００ｍｍの鋳型となっている。
【０１５３】
主型２は、内部に玉形弁用弁箱４（上述した玉型弁１０６の弁箱に相当）の外形と同一の形状の空間を有し、複数の部分主型５を組み合わせて形成されている。主型２は高さ方向において、湯口及び湯道が形成された湯道側の領域部分６、製品側の上部領域部分７及び製品側の下部領域部分８に分割された構造となっている。符号９及び符号１０は主型２の高さ方向の分割位置を示している。
【０１５４】
また、主型２の幅方向に隣接する部分主型５同士の間は組継ぎ１１で組み合わされている。組継ぎ１１の部分の溶湯が流れない領域は、図示しないボルトナットやクランプ等の部材で固定されている。詳細な分割構造は後述する。
【０１５５】
主型２及び中子１１５は、肉抜きした形状となっており、鋳造に用いられない部分は削られ、形状を担保するために必要な鋳型材料のみが使用されている。
【０１５６】
主型２及び中子１１５を用いて鋳造を行うと、図１１の左側に示す形状の玉形弁用弁箱４を製造することができる。また、図１１の右側には、鋳造時の玉形弁用弁箱となる製品部分１５と、湯口５０及び上がり１６の形成位置を示している。
【０１５７】
ここで、必ずしも、主型２の長さが８００ｍｍに限定されるものではなく、造形対象物も玉形弁用弁箱である必要はない。製造したい対象物の大きさと、それに必要となる複数の部分主型を形成することで、例えば、長さ１０００ｍｍ以上の主型を形成することも可能である。
【０１５８】
また、主型２が分割される位置は特に限定されるものではなく、適宜、部材の組み合わせや取扱いが容易な形状へと、適宜設計変更を行うことが可能である。但し、主型２を、湯口及び湯道が形成された湯道側の領域部分６、製品側の上部領域部分７及び製品側の下部領域部分８に分割された構造とすることで、各々の用途に合わせた形状に加工しやすいものとなる。
【０１５９】
即ち、主型２では、湯道側の領域と製品側の領域とで分割可能な構造とすることが好ましい。例えば、湯道側の領域は製品側の領域に比べて、鋳型材料が必要な領域が少なくなっており、湯道側の領域の形状のみを形成した方が、主型の形成効率を高めることができる。
【０１６０】
また、必ずしも、隣接する部分主型が組継ぎやほぞ継ぎで組み合わされる構造とされる必要はない。但し、組み合わせた構造体が安定した構造となる点から、隣接する部分主型が組継ぎやほぞ継ぎで組み合わされる構造とされることが好ましい。また、同様の観点から、接合する領域の両方に凹部を設け、組み合わせた凹部に嵌合する雇い実部材を使用して組み合わせる構造も採用しうる。
【０１６１】
各々の部分主型５は、長さ２０ｍｍ程度の一般的な造形対応サイズの造形物を製造可能な三次元造形機で製造されるものとなっている。
【０１６２】
このように１つの主型を細分化することで、高精度かつ大型の鋳型を形成することが可能となっている。また、個々の部材は、積層造形装置用に所望の形状の三次元データを入力して形成される。
【０１６３】
本発明を適用した鋳型では、以下、図１２〜図１４で説明するような構造を採用しうる。
【０１６４】
図１２には、鋳型のキャビティ部の反対側の領域を肉抜きし、柱状部材による支持構造を設けた鋳型を示している。
【０１６５】
図１２に示す鋳型２４は、溶湯が流れ込むキャビティ部２５の反対側の領域に、支持構造２６を形成している。支持構造２６は、一定間隔を有して略平行に配置された柱部２７と、隣接する柱部２７同士を連結した桟部材２８で構成されている。
【０１６６】
また、柱部２７及び桟部材２８が交わる部分は、各々の部材より体積の大きな球状部２９が形成され、交点を補強する構造となっている。なお、鋳型２４をキャビティ部２５の反対側の領域から見た正面図を図１２（ｂ）、側面から見た図を図１２（ｃ）に示している。
【０１６７】
図１３（ａ）には、支持構造２６を設けない鋳型３０を、図１３（ｂ）には前述した支持構造２６を有する鋳型２４を示している。鋳型２４は鋳型３０に比べ、キャビティ部の反対側の領域を肉抜きすることで、鋳型を形成する鋳型材料を大きく低減させることができるものとなっている。
【０１６８】
また、鋳型２４は、支持構造２６を有することで鋳型の強度を担保しうるものとなっている。また、鋳型２４は肉抜きされたことで、キャビティ部の反対側の領域からキャビティ部２５に風を当てる等して、鋳物材料を注湯後に強制冷却させることができる。この結果、凝固が促進され、冷却速度に起因する凝固欠陥の発生を低減させることができる。
【０１６９】
本発明を適用した鋳型においては、鋳型２４のような支持構造２６を有する部分型（第２の部分型）と、支持構造２６を有しない部分型（第１の部分型）を組み合わせて、１つの鋳型を構築することが可能である。
【０１７０】
また、複数の部分型で構築される大型の鋳型において、例えば、鋳型の全体の中でも、溶湯が流れ込むキャビティ部の背面にあたるガス抜きが必要な箇所や、キャビティ部の背面にあたる気体の対流や放射による冷却が必要な箇所に、上述した鋳型２４のような支持構造２６を有する部分型を配置することが考えられる。また、鋳型の中で、強度が求められる箇所には、支持構造２６を有しない部分型を配置する。
【０１７１】
このような構造の鋳型とすることで、ガス抜きや冷却を効率良く行う必要がある箇所は強度を保ちながら、その効率を高めることができる。また、強度が必要な箇所には支持構造のない部分型を配置することで、鋳型全体の強度を担保しやすいものとなる。即ち、支持構造を有する部分型と、支持構造のない部分型の両方を組み合わせて、両者を適切な位置に配置した鋳型を形成することができるものとなる。
【０１７２】
図１４には、鋳型のキャビティ部にガス抜き用のベント部を設けた構造を示している。
【０１７３】
図１４に示す鋳型３１はキャビティ部３２に複数のベント部３３を有している。ベント部３３は、図１４の拡大図部分に示すように、直径が５ｍｍ程の貫通孔３４が多数集合して形成されたものである。
【０１７４】
貫通孔３４は鋳型３１をキャビティ部からその背面側に向けて貫通している。また、貫通孔３４の内部には、鋳型３１の鋳型材料となる鋳物砂（図示せず）が収容されている。鋳物砂は、鋳型３１の積層造形時に硬化を開始させる結合剤が吹きかけられていないものである。
【０１７５】
鋳物砂は未結着の状態であるため、貫通孔３４の内部に収容されても一定の通気性を保ち、鋳造時に鋳型から生じるガスを逃がすことができる。この結果、鋳物にガス欠陥が生じにくいものとなる。
【０１７６】
また、鋳物砂が収容されたことで、貫通孔３４を介して溶湯が外部への漏れを抑えることができる。このように鋳型にベント部３３を設けることで、鋳造時のガス抜きを促進させることができる構造となっている。
【０１７７】
ここで、必ずしも、貫通孔３４の直径が５ｍｍ程に設定される必要はなく、鋳型材料の種類や鋳型の形状により適宜選択しうる。但し、貫通孔の直径をあまりに大きくすると溶湯漏れが生じることとなるため、未結着の鋳物砂が容易に抜け落ちてしまわない程度の大きさが選択されることが好ましい。
【０１７８】
続いて、鋳型１の主型２の製造に用いる鋳型材料の一例について説明する。なお、以下で説明する鋳型材料はあくまで一例であり、本発明を適用した鋳型の材料がこれに限定されるものではない。
【０１７９】
鋳型１における主型２の鋳型材料は、骨材（鋳物砂）となる第１のアルミナサンド及び第２のアルミナサンドと、粘結剤となるアルミナセメントとを備えている。
【０１８０】
第１のアルミナサンド及び第２のアルミナサンド２は、純度９９％以上の酸化アルミニウム（Ａｌ２Ｏ３）からなる白色誘電アルミナであり、いずれも１，５００℃以上の耐熱性を有している。また、第１のアルミナサンドは、中心粒径が４５〜５３μｍの粒子で構成されている。また、第２のアルミナサンドは、中心粒径が７５〜１０６μｍの粒子で構成されている。
【０１８１】
また、アルミナセメントは、アルミナセメントの全量基準での重量比率で７２．５％の酸化アルミニウム（Ａｌ２Ｏ３）及び２５．８％の酸化カルシウム（ＣａＯ）を含む粉状前駆体である。また、アルミナセメントは、平均粒径が４．５μｍの粒子で構成され、１，７３０℃以上の耐熱性を有している。
【０１８２】
アルミナセメントは、積層造形時にインクジェットのプリントヘッドから結合剤溶液を吹き付けられることで、混合させた第１のアルミナサンド及び第２のアルミナサンドを結着させて硬化させる。結合剤溶液は、１％以下の２−ピロリドンを含む水溶液が用いられる。
【０１８３】
また、鋳型材料には、粘結剤の硬化速度を速めるための補助剤として、炭酸リチウム（Ｌｉ２ＣＯ３）を備えている。
【０１８４】
鋳型材料は、全量基準での重量比率が、第１のアルミナサンド：４４％、第２のアルミナサンド：２２％、アルミナセメント：３３％、炭酸リチウム：１％を含む組成を有している。
【０１８５】
ここで、第２のアルミナサンドの全量基準での重量比率に対する第１のアルミナサンドの全量基準での重量比率の比が２．０となっているが、必ずしもこの数値になる必要はない。但し、鋳型の抗折強度の向上と、鋳型の表面の平滑性を高める点から、重量比率の比は、１．５〜３．０の範囲となるのが好ましく、更に、２．０となることがより一層好ましい。
【０１８６】
また、必ずしも、アルミナセメントの全量基準での重量比率が３３％となる必要はない。但し、鋳型の抗折強度の向上と、鋳型の表面の平滑性を高める点から、アルミナセメントの全量基準での重量比率が３３％に設定されることが好ましい。
【０１８７】
また、鋳型材料には、粘結剤の硬化速度を速めるための補助剤として、炭酸リチウム（Ｌｉ２ＣＯ３）を入れることが好ましい。また、炭酸リチウムの添加量を増やすことで、硬化が始まる始発時間が短くなり、硬化速度も速くなるが、他の成分の配合量も考慮して、炭酸リチウムの配合量を適宜選択することが好ましい。また、炭酸リチウムの配合により鋳型の抗折強度が向上する。
【０１８８】
続いて、主型２の製造に用いる鋳型材料の更に別の例について説明する。なお、以下で説明する鋳型材料はあくまで一例であり、本発明を適用した鋳型の材料がこれに限定されるものではない。
【０１８９】
主型２の鋳型材料は、骨材（鋳物砂）となる第１のアルミナサンド及び第２のアルミナサンドと、粘結剤となるアルミナセメントとを備えている。
【０１９０】
第１のアルミナサンド及び第２のアルミナサンド２は、純度９９％以上の酸化アルミニウム（Ａｌ２Ｏ３）からなる白色誘電アルミナであり、いずれも１，５００℃以上の耐熱性を有している。また、第１のアルミナサンドは、中心粒径が２０〜２５μｍの粒子で構成されている。また、第２のアルミナサンドは、中心粒径が４５〜５３μｍの粒子で構成されている。
【０１９１】
また、アルミナセメントは、アルミナセメントの全量基準での重量比率で７２．５％の酸化アルミニウム（Ａｌ２Ｏ３）及び２５．８％の酸化カルシウム（ＣａＯ）を含む粉状前駆体である。また、アルミナセメントは、平均粒径が４．５μｍの粒子で構成され、１，７３０℃以上の耐熱性を有している。
【０１９２】
アルミナセメントは、積層造形時にインクジェットのプリントヘッドから結合剤溶液を吹き付けられることで、混合させた第１のアルミナサンド及び第２のアルミナサンドを結着させて硬化させる。結合剤溶液は、１％以下の２−ピロリドンを含む水溶液が用いられる。
【０１９３】
また、鋳型材料には、粘結剤の硬化速度を速めるための補助剤として、炭酸リチウム（Ｌｉ２ＣＯ３）を備えている。
【０１９４】
鋳型材料は、全量基準での重量比率が、骨材が６６％、アルミナセメント：３３％、炭酸リチウム：１％を含む組成を有している。また、骨材の量基準で、第１のアルミナサンド：３５％、第２のアルミナサンド：６５％を含む組成を有している。
【０１９５】
ここで、第２のアルミナサンドの骨材の量基準での重量比率に対する第１のアルミナサンドの骨材の量基準での重量比率の比が１．６８となっているが、必ずしもこの数値になる必要はない。但し、鋳型の抗折強度の向上と、鋳型の表面の平滑性を高める点から、骨材の量基準での重量比率の比は、１．５０〜２．３３の範囲となるのが好ましく、更に、１．６８となることがより一層好ましい。
【０１９６】
また、骨材を構成する鋳物砂が第１のアルミナサンド及び第２のアルミナサンドのみで構成されているが、骨材の構成がこれに限定されるものではない。第１のアルミナサンド及び第２のアルミナサンドが骨材の主な成分となり、かつ、両アルミナサンドの中心粒径で挟まれた範囲の中心粒径を有する砂を第３の成分として配合することも可能である。例えば、第３の鋳物砂の成分を骨材の量基準で数％含有させてもよい。
【０１９７】
また、必ずしも、アルミナセメントの全量基準での重量比率が３３％となる必要はない。但し、鋳型の抗折強度の向上と、鋳型の表面の平滑性を高める点から、アルミナセメントの全量基準での重量比率が３３％に設定されることが好ましい。
【０１９８】
また、鋳型材料には、粘結剤の硬化速度を速めるための補助剤として、炭酸リチウム（Ｌｉ２ＣＯ３）を入れることが好ましい。また、炭酸リチウムの添加量を増やすことで、硬化が始まる始発時間が短くなり、硬化速度も速くなるが、他の成分の配合量も考慮して、炭酸リチウムの配合量を適宜選択することが好ましい。また、炭酸リチウムの配合により鋳型の抗折強度が向上する。
【０１９９】
ここで、少なくとも、粒径が２０〜２５μｍの範囲内である酸化アルミニウムで構成された第１の粒子と、粒径が４５〜５３μｍの範囲内である酸化アルミニウムで構成された第２の粒子とを含んで構成された骨材によって、充分に鋳型の抗折強度を向上させることができる。また、充分に鋳肌面の平滑性を高めることができる。なお、ここでいう第１の粒子の「２０〜２５μｍ」の粒径と、第２の粒子の「４５〜５３μｍ」の粒径は、「JIS Z 2601-1993鋳物砂の試験法の中の鋳物砂の粒度試験方法（付属書２）（参考資料１）」に基づいてふるいわけした鋳物砂の粒度を根拠に規定したものである。また、粒度試験方法に用いたふるいは、「JIS Z 8801（試験用ふるい）（参考資料２）」で規定されているものを使用している。
【０２００】
より詳細には、第２の粒子は、JIS Z 8801のふるいの網目のうち、５３μmと４５μmを重ねて使用し、５３μmのふるいを通過して４５μmのふるいに残ったものである。また、第１の粒子は、JIS Z 8801のふるいの網目のうち、２５μmと２０μmを重ねて使用し、２５μmのふるいを通過して２０μmのふるいに残ったものである。また、ふるい分け機械としては、JIS Z 2601-1993鋳物砂の試験法の中の鋳物砂の粒度試験方法（付属書２）に記載のロータップ形ふるい機を用い、同ふるい機にふるいを設置して試験を行っている。なお、鋳物砂の粒径を上記のように決定することは、鋳造分野において極一般的に行われているものである。この点は、鋳物砂の粒径の規定について、鋳造の分野の資料として一般的に利用されている一般財団法人素形材センター出版の「鋳造技術シリーズ平成１４年３月発行  鋳型の生産技術（第２版）」の第５３６頁〜第５３８頁の「１．１．２  粒度試験方法」（http://www.sokeizai.or.jp/japanese/publish/shuppan.html）（参考資料３）及び中小企業事業団が作成した「鋳型及び鋳型材料に関する試験方法」の「鋳物砂の粒度試験方法（第１頁）」（https://unit.aist.go.jp/cpiad/ci/techno_kw/mono-kyohon_pdf/technote023.pdf）（参考資料４）に、JIS Z 2601-1993（付属書２）及びJIS Z 8801を採用する点が記載されていることからも明らかである。
なお、参考までに、上述した「JIS Z 2601-1993鋳物砂の試験法の中の鋳物砂の粒度試験方法（付属書２）の写し」を参考資料１として、JIS Z 8801に規定された「JIS標準ふるい表（抜粋）」を参考資料２として、「鋳造技術シリーズ  平成１４年３月発行  鋳型の生産技術（第２版）の第５３６頁〜第５３８頁」を参考資料３として、及び「鋳型及び鋳型材料に関する試験方法（第１頁）」を参考資料４として掲載する。なお、上述した、粒径が４５〜５３μｍの範囲内である酸化アルミニウムで構成された第１の粒子と、粒径が７５〜１０６μｍの範囲内である酸化アルミニウムで構成された第２の粒子についても同様に粒径が規定されたものである。また、上述した冷し金１０１の積層造形用材料である平均粒径１００μｍの炭化ケイ素は、ＪＩＳ試験用ふるい規格の１０６μｍのふるい及び上記の内容に準じて作成した１００μｍのふるいを用いて、同１００μｍのふるいに残ったものである。更に、後述する実施例の冷し金の積層造形用材料である平均粒径５０μｍの炭化ケイ素は、ＪＩＳ試験用ふるい規格の５３μｍのふるい及び上記の内容に準じて作成した５０μｍのふるいを用いて、同５０μｍのふるいに残ったものである。
【０２０１】
ここで、必ずしも、本発明を適用した鋳型の鋳物砂が上述のアルミナサンドに限定される必要はない。例えば、従来から一般的に使用されている珪砂、オリビン砂、クロマイトサンド、ジルコンサンド、セラミック系の人工砂等を使用することもできる。
【０２０２】
また、必ずしも、本発明を適用した主型を構成する部分型が同じ鋳物砂で形成される必要はなく、部分型ごとに鋳物砂の種類を異ならせることもできる。例えば、ある部分型は上述したアルミナサンドで形成し、それと組み合わせる別の部分型はオリビン砂で形成したものとすることができる。なお、この場合は、部分型を積層造形にて形成する際の鋳物砂材料を適宜変更することで作製が可能となる。
【０２０３】
また、主型では、各部分型を構成する鋳物砂の粒径を異ならせることもできる。例えば、ある部分型は粒径が大きな鋳物砂を主な成分として構成され、別の部分型は粒径が小さな鋳物砂を主な成分として構成されるようにしてもよい。
【０２０４】
また、主型では、各部分型を構成する鋳物砂に含有される粘結剤または添加剤の含有量を異ならせることもできる。例えば、２つの部分型が同じ種類の鋳物砂を主な成分として構成されるが、一方には添加剤である炭酸リチウムを１％配合し、他方には炭酸リチウムを５％配合するといったように、添加剤の含有量を変えることもできる。同様に、部分型によって粘結剤の含有量を変えることも可能である。
【０２０５】
以下、主型２の製造から玉形弁用弁箱４の製造までの流れを説明する。
【０２０６】
（３ＤＣＡＤデータの準備）
まず、製造する玉形弁用弁箱４の形状の３ＤＣＡＤデータを作製した。３ＤＣＡＤデータの作製では、鋳物の鋳造方案に基づき、鋳込みの系統等を反映させた鋳型１の３ＤＣＡＤデータを作製した。
【０２０７】
また、使用する積層造形装置（三次元造形機）の造形エリア寸法に合わせて、鋳型１の３ＤＣＡＤデータを分割し、部分主型５の形状に対応するデータを作製した。ここでは、組継ぎやほぞ継ぎの形状も反映される。
【０２０８】
（鋳型材料の準備）
前述した鋳型材料を調整した。骨材となる第１のアルミナサンド及び第２のアルミナサンドと、アルミナセメント及び炭酸リチウムを混合させ、鋳型材料とした。
【０２０９】
（積層造形処理）
各部材の形状に対応する３ＤＣＡＤデータを積層造形装置で使用可能なデータ形式に変換し、積層造形装置用ソフトに入力した。また、造形に必要な各種材料やプリントヘッドを装置に補充し、取り付けを行った。
【０２１０】
積層造形装置は、次の性能の装置を使用した。造形枠寸法：５０８ｍｍ×３８１ｍｍ×２２９ｍｍ、高さ方向造形速度：５〜１５ｍｍ／ｈｒ、最小積層ピッチ：０．１ｍｍ。各種造形材料から所望の形状を有する砂型が積層造形され、造形終了後に、余分な鋳型材料を除去し、造形物を装置から取り出した。
【０２１１】
（注湯準備）
分割して造形した各砂型を連結して組み合わせて、主型２を形成した。組継ぎやほぞ継ぎの部分を組み合わせ、ボルトやクランプ等で固定した。主型２の内部に中子１１５をセットして鋳型１とした。鋳型１に塗布剤を塗布し、２００℃の温度で乾燥させた。
【０２１２】
（注湯）
上記の工程で製造した鋳型１に溶湯を注湯し、鋳込みを行った。自然冷却または一部強制冷却により凝固させ、鋳型をばらし、ばり取り、仕上げを経て、図１１の左側に示す玉形弁用弁箱４を製造した。
【０２１３】
以上までで説明した主型は、主型全体の形状を分割した部材を積層造形処理で製造することから、大型の主型を製造可能なものとなっている。また、主型を直接製造することが可能であり、鋳物製造にかかる製造期間を大幅に短縮することができる。
【０２１４】
また、鋳型は、主型を分割した各部材は充分な抗折強度を有するものとなっている。また、鋳型材料を低減しても形状を維持し得る支持構造や連結構造を有するものとなっている。
【０２１５】
更に、冷却時の凝固欠陥やガス欠陥等の鋳物の品質に影響する欠陥が生じにくく、高精度な鋳物となっている。また、鋳肌面の平滑性にも優れた鋳物となっている。
【０２１６】
また、冷し金は、中子の溶湯と接触する部分に設けることで溶湯を効率よく冷却可能なものとなっている。特に、中子の内側に湯道を形成する構造では、中子で挟まれた部分で形成される鋳物の厚肉部位を効率よく冷却し、凝固欠陥を抑止できるものとなっている。
【０２１７】
以上説明したように、本発明を適用した鋳物の製造方法は大型の鋳物に適用可能かつ、高精度な鋳物を鋳造可能な方法となっている。
また、本発明を適用した中子の製造方法は大型の鋳物に適用可能かつ、高精度な鋳物を鋳造可能な方法となっている。
更に、本発明を適用した中子造形型は大型の鋳物に適用可能かつ、高精度な鋳物を鋳造可能なものとなっている。
【実施例】
【０２１８】
以下、本発明の鋳型に関する実施例を説明する。
【０２１９】
［第１の実施例］
（１）試験片の化学成分
まず、前述した鋳型材料のうち、骨材となる第１のアルミナサンド（中心粒径が４５〜５３μｍの範囲内）及び第２のアルミナサンド（中心粒径が７５〜１０６μｍ）について、骨材の全量基準で第１のアルミナサンドと第２のアルミナサンドが表１に示す配合割合となるように鋳型材料成分を調整して、実施例１〜６及び比較例１とした。また、実施例１〜６及び比較例１の鋳型材料には、鋳型材料の全量基準で３３％のアルミナセメントと、１％の炭酸リチウムが配合されている。実施例１〜６及び比較例１は、積層造形装置を用いて１０ｍｍ（Ｗ）×２０ｍｍ（ｔ）×７５ｍｍのサイズの板状試験片とした。なお、以下の表１の第１段目及び第２段目の数値は、鋳型材料粉末のうち骨材の全量を基準にした重量比率（％）を示したものである。また、表２には、アルミナセメントの化学成分を示している。
【０２２０】
【表１】
2017131936.tif 000003
【０２２１】
【表２】
2017131936.tif 000004
【０２２２】
（２）抗折強度試験及び鋳型の平滑性
図１５は、実施例１〜６及び比較例１の板状試験片に対して行った抗折強度試験の結果を示す図である。図１５では、縦軸は抗折強度（ＭＰａ）、横軸は骨材を全量基準とした第１のアルミナサンドの重量比率（％）を示している。
上記の組成で調整した各試験片について抗折強度を調べるために抗折強度試験を行った。鋳物砂強度試験機にて、試験片を支点間距離５０ｍｍ（Ｌ）で支持し、試験片の中央に荷重を加え、試験片が破壊された際の破壊荷重（Ｐ）を求めた。本試験における抗折強度（ＭＰａ）は、試験片の破壊荷重を用いて、以下の式（１）で算出した。
抗折強度（ＭＰａ）＝１．５×ＬＰ／１００Ｗｔ２・・・式（１）
Ｌ：支点間距離（５０ｍｍ）、Ｐ：破壊荷重（ｋｇｆ）、Ｗ：試験片の幅（１０ｍｍ）、ｔ：試験片の厚み（２０ｍｍ）
また、各試験片の表面の荒れの程度を目視で観察して、鋳型の表面の平滑性を確認した。
【０２２３】
実施例１〜６はいずれも抗折強度が１．４ＭＰａ以上の数値であった。特に、実施例２〜４では抗折強度が１．７ＭＰａ以上の数値であり、実施例４では２．０ＭＰａの高い数値を示した。また、鋳型の表面の平滑性は、実施例３〜６で良好であった。また、実施例１〜２では、比較例１の表面の荒れた平滑性に比べてやや改善が見られた。
なお、参考として、実施例４の試験片における鋳型の表面状態を示す写真を図１６（ａ）及び、比較例１の試験片における鋳型の表面状態を示す写真を図１６（ｂ）に示す。
【０２２４】
鋳型材料における粘結剤の配合量と、鋳型の抗折強度及び鋳型の表面の平滑性の関係性ついて試験を行った。
（３）試験片の化学成分
前述した鋳型材料のうち、粘結剤となるアルミナセメントが鋳型材料の全量基準で表３に示す配合割合となるように鋳型材料成分を調整して、実施例７〜１１とした。また、実施例７〜１１の鋳型材料には、骨材の全量基準で第１のアルミナサンド及び第２のアルミナサンドがそれぞれ５０％となるように配合されている。また、鋳型材料の全量基準で１％の炭酸リチウムが配合されている。実施例７〜１１は、積層造形装置を用いて１０ｍｍ（Ｗ）×２０ｍｍ（ｔ）×７０ｍｍのサイズの板状試験片とした。なお、以下の表３の数値は、鋳型材料粉末のうち骨材の全量を基準にした重量比率（％）を示したものである。また、ここで使用したアルミナセメントは表２に示す化学成分を有するものである。
【０２２５】
【表３】
2017131936.tif 000005
【０２２６】
（４）抗折強度試験及び鋳型の平滑性
抗折強度試験及び鋳型の平滑性の確認は、前述した（２）と同様の手法で試験を行った。なお、抗折強度試験は各実施例について２つの試験片を作製して試験を行った。
図１７は、実施例７〜１１の板状試験片に対して行った抗折強度試験の結果を示す図である。図１７では、縦軸は抗折強度（ＭＰａ）、横軸は鋳型材料を全量基準としたアルミナセメントの重量比率（％）を示している。
【０２２７】
実施例７〜１１はいずれも抗折強度が１．０ＭＰａ以上の数値であった。また、鋳型の表面の平滑性は、実施例７及び実施例８で良好であった。
【０２２８】
続いて、鋳型材料における炭酸リチウムの配合量と、鋳型材料の硬化速度の関係性について試験を行った。
（５）試料の化学成分
炭酸リチウムは粘結剤による硬化速度を促進させる補助剤である。ここでは試料として、炭酸リチウムが試料の全量基準で表４に示す配合割合となるように試料成分を調整して、実施例１２〜１６とした。また、実施例１２〜１６の試料には、第２のアルミナサンドが２９２．５ｇ、アルミナセメントが１５７．５ｇ、結合剤溶液が６７．５ｇ配合されている。なお、以下の表４の数値は、試料の全量を基準にした重量比率（％）を示したものである。
【０２２９】
【表４】
2017131936.tif 000006
【０２３０】
（６）試料の凝固試験
図１８は、実施例１２〜１６の試料に対して行った凝固試験の結果を示す図である。図１８では、縦軸は凝固試験機におけるスラリー底面と始発針の先端との距離（ｍｍ）、横軸は測定開始からの経過時間（ｍｉｎ）を示している。
上記の組成で調整した各試料について鋳型材料の凝固時間を調べるためにＪＩＳ  Ｒ５２０１−１９７７「セメントの物理試験法」に記載の凝結試験に準じて試験を行った。第２のアルミナサンド及びアルミナセメントに炭酸リチウム（１％〜１０％）を添加撹拌し、結合剤溶液を入れて１分間混練後、凝固試験機（ビカー針装置）を用いて、試料スラリーと始発針の先端の距離を測定した。測定は、試料スラリー底面と始発針の先端の距離が３回４０ｍｍになる時間まで１分毎に測定を行った。なお、図１８では、符号４５は実施例１２、符号４６は実施例１３、符号４７は実施例１４、符号４８は実施例１５、及び符号４９は実施例１６を示している。
【０２３１】
実施例１２〜１６では、炭酸リチウムの配合量の増加に伴い、鋳型材料の硬化速度の増加が確認された。また、炭酸リチウムの配合量の増加に伴い、硬化が始まるまでの始発時間が短くなった。
【０２３２】
［第２の実施例］
（７）試験片の化学成分
まず、前述した鋳型材料のうち、骨材となる第１のアルミナサンド及び第２のアルミナサンドについて、骨材の全量基準で第１のアルミナサンド（中心粒径が２０〜２５μｍの範囲内）と第２のアルミナサンド（中心粒径が４５〜５３μｍの範囲内）が表５に示す配合割合となるように鋳型材料成分を調整して、実施例１７〜２１及び比較例２とした。また、実施例１７〜２１及び比較例２の鋳型材料には、鋳型材料の全量基準で３３％のアルミナセメントと、１％の炭酸リチウムが配合されている。実施例１７〜２１及び比較例２は、積層造形装置を用いて１０ｍｍ（Ｗ）×２０ｍｍ（ｔ）×７５ｍｍのサイズの板状試験片とした。なお、以下の表５の第１段目及び第２段目の数値は、鋳型材料粉末のうち骨材の全量を基準にした重量比率（％）を示したものである。
【０２３３】
【表５】
2017131936.tif 000007
【０２３４】
（８）抗折強度試験及び鋳型の平滑性
図１９は、実施例１７〜５及び比較例２の板状試験片に対して行った抗折強度試験の結果を示す図である。図１９では、縦軸は抗折強度（ＭＰａ）、横軸は骨材を全量基準とした第１のアルミナサンドの重量比率（％）を示している。
上記の組成で調整した各試験片について抗折強度を調べるために抗折強度試験を行った。鋳物砂強度試験機にて、試験片を支点間距離５０ｍｍ（Ｌ）で支持し、試験片の中央に荷重を加え、試験片が破壊された際の破壊荷重（Ｐ）を求めた。本試験における抗折強度（ＭＰａ）は、試験片の破壊荷重を用いて、以下の式（１）で算出した。
抗折強度（ＭＰａ）＝１．５×ＬＰ／１００Ｗｔ２・・・式（１）
Ｌ：支点間距離（５０ｍｍ）、Ｐ：破壊荷重（ｋｇｆ）、Ｗ：試験片の幅（１０ｍｍ）、ｔ：試験片の厚み（２０ｍｍ）
また、各試験片の表面の荒れの程度を目視で観察して、鋳型の表面の平滑性を確認した。
【０２３５】
実施例１７〜２１はいずれも抗折強度が１．６ＭＰａ以上の数値であった。特に、実施例１８〜２０では抗折強度が１．７５ＭＰａ以上の数値であり、実施例１９では１．９ＭＰａの高い数値を示した。また、鋳型の表面の平滑性は、実施例１７〜２０で良好であった。また、実施例１７及び２１では、比較例２の表面の荒れた平滑性に比べてやや改善が見られた。
なお、参考として、実施例１９の試験片における鋳型の表面状態を示す写真を図２０（ａ）及び、比較例２の試験片における鋳型の表面状態を示す写真を図２０（ｂ）に示す。
【０２３６】
鋳型材料における粘結剤の配合量と鋳型の表面の平滑性の関係性ついて試験を行った。
（９）試験片の化学成分
前述した鋳型材料のうち、粘結剤となるアルミナセメントが鋳型材料の全量基準で３３％となるように鋳型材料成分を調整して、実施例２２とした。また、実施例２２の鋳型材料には、骨材の全量基準で第１のアルミナサンド及び第２のアルミナサンドがそれぞれ５０％となるように配合されている。また、鋳型材料の全量基準で１％の炭酸リチウムが配合されている。実施例２２は、積層造形装置を用いて１０ｍｍ（Ｗ）×２０ｍｍ（ｔ）×７０ｍｍのサイズの板状試験片とした。なお、ここで使用したアルミナセメントは表２に示す化学成分を有するものである。
【０２３７】
（１０）鋳型の平滑性
鋳型の平滑性の確認は、前述した（８）と同様の手法で試験を行った。
【０２３８】
実施例２２の鋳型の表面の平滑性は良好であった。
【０２３９】
［第３の実施例］
（１１）試験片の化学成分
冷し金を構成する積層造形用材料として、骨材となる炭化ケイ素について、粒径の異なる２種類（平均粒径１００μｍと、平均粒径５０μｍ）を用いて熱伝導率の確認を行った。骨材の全量基準で、平均粒径５０μｍの炭化ケイ素を３２．５％と、平均粒径１００μｍの炭化ケイ素を３２．５％とを混合したものを実施例２３、平均粒径１００μｍの炭化ケイ素を６５％としたものを実施例２４とした。また、上述した第１のアルミナサンド（中心粒径が２０〜２５μｍの範囲内）を３２．５％と、第２のアルミナサンド（中心粒径が４５〜５３μｍの範囲内）の混合物（１：１）を３２．５％とを混合したものを比較例３、平均粒径５０μｍの炭化ケイ素を６５％とを混合したものを比較例４とした。なお、実施例２３、２４及び比較例３、４には、いずれも骨材の全量基準で３５％のアルミナセメントが配合されている。実施例２３、２４及び比較例３、４は、積層造形装置を用いて１０ｍｍ（Ｗ）×２０ｍｍ（ｔ）×７５ｍｍのサイズの板状試験片とした。表６に実施例２３、２４及び比較例３、４の材料成分の配合割合を示す。なお、以下の表６の数値は、材料成分のうち骨材の全量を基準にした重量比率（％）を示したものである。
【０２４０】
【表６】
2017131936.tif 000008
【０２４１】
（１２）熱伝導率の測定
上述した実施例２３、２４及び比較例３、４の板状試験片について、迅速熱伝導計（京都電子工業株式会社製）を用いて熱伝導率の測定を行った。図２１に熱伝導率の測定の結果を示す。
【０２４２】
図２１に示すように、実施例２３は０．４６Ｗ／ｍｋ、また、実施例２４は０．５２Ｗ／ｍｋの良好な熱伝導率を有する結果を示した。比較例３及び比較例４は、いずれも実施例２３及び実施例２４よりも低い熱伝導率を有するものであった。なお、図２１は、比較例３のグラフ（符号１２０）、比較例４のグラフ（符号１２１）、実施例２３のグラフ（符号１２２）及び実施例２４のグラフ（符号１２３）で示している。
【符号の説明】
【０２４３】
１      鋳型
２      主型
４      玉形弁用弁箱
５      部分主型
６      湯道側の領域部分
７      製品側の上部領域部分
８      製品側の下部領域部分
９      主型の高さ方向の分割位置
１０      主型の高さ方向の分割位置
１１      組継ぎ
１５      製品部分
１６      上がり
２４      鋳型
２５      キャビティ部
２６      支持構造
２７      柱部
２８      桟部材
２９      球状部
３０      鋳型
３１      鋳型
３２      キャビティ部
３３      ベント部
３４      貫通孔
３５      中子
３６      上型
３７      下型
３８      主型
３９      下型
４０      主型
４１      上型
４２      凸部
４３      凹部
４４      凸部
４５      実施例１２に対応する凝固試験の結果
４６      実施例１３に対応する凝固試験の結果
４７      実施例１４に対応する凝固試験の結果
４８      実施例１５に対応する凝固試験の結果
４９      実施例１６に対応する凝固試験の結果
５０      湯口
１０１      冷し金
１０２      鋳物
１０３      弁座
１０４      隔壁
１０５      弁体
１０６      玉形弁
１０７      流路
１０８      鋳物の外周面
１０９      ドーナツ状の冷し金
１１０      ドーナツ状の冷し金
１１１      冷し金部材
１１２      冷し金部材
１１３      冷し金部材
１１４      冷し金部材
１１５      中子
１１６      上部中子
１１７      下部中子
１１８      湯道
１１９      中実な領域
１２０      比較例３のグラフ
１２１      比較例４のグラフ
１２２      実施例２３のグラフ
１２３      実施例２４のグラフ
２００      中子造形型
２０１      中子
２０２      上型
２０３      下型
２０４      内部空間
２０５      上部中子型
２０６      下部中子型
２０７      部分中子型
２０８      部分中子型
２０９      部分中子型
２１０      部分中子型
２１１      部分中子型
２１２      上型相当部
２１３      キャビティ面に相当する位置
２１４      上部鋳物相当部
２１５      下型相当部
２１６      下部鋳物相当部
２１７      上部中子型
２１８      下部中子型
２１９      下部中子
２２０      上部中子
２２１      キャビティ部
２２２      端部
２２３      端部
２２４      下型
２２５      上型
【図１】
2017131936.tif 000009
【図２】
2017131936.tif 000010
【図３】
2017131936.tif 000011
【図４】
2017131936.tif 000012
【図５】
2017131936.tif 000013
【図６】
2017131936.tif 000014
【図７】
2017131936.tif 000015
【図８】
2017131936.tif 000016
【図９】
2017131936.tif 000017
【図１０】
2017131936.tif 000018
【図１１】
2017131936.tif 000019
【図１２】
2017131936.tif 000020
【図１３】
2017131936.tif 000021
【図１４】
2017131936.tif 000022
【図１５】
2017131936.tif 000023
【図１６】
2017131936.tif 000024
【図１７】
2017131936.tif 000025
【図１８】
2017131936.tif 000026
【図１９】
2017131936.tif 000027
【図２０】
2017131936.tif 000028
【図２１】
2017131936.tif 000029